(57)【要約】  本発明は、−  ２０℃以下のガラス転移温度を有するエラストマー相を含むポリマーマトリックス；−  前記ポリマーマトリックス中に分散されている植物性材料の粒子を含む組成物に関する。  本発明はまた、さまざまな物品、例えばシート、特に、絶縁シート、フィルム、プロファイルされた部品、アウターケーシング、家庭用電気製品部品、眼鏡及び靴底の製造のための本組成物の使用にも関する。【選択図】なし【特許請求の範囲】
【請求項１】
−  ２０℃以下のガラス転移温度を有するエラストマー相を含むポリマーマトリックス；
−  前記ポリマーマトリックス中に分散されているコルクの粒子
を含む組成物。
【請求項２】
植物性材料の粒子が、５００ｋｇ／ｍ３以下、好ましくは２００ｋｇ／ｍ３以下、特に好ましくは１５０ｋｇ／ｍ３以下、又はさらに１００ｋｇ／ｍ３以下の密度を有する、請求項１に記載の組成物。
【請求項３】
−  エラストマー相が、組成物の総重量に対して、少なくとも１重量％、好ましくは少なくとも５重量％、特に好ましくは少なくとも１０重量％、さらにより優先的には少なくとも１５重量％を占める；及び／又は
−  エラストマー相の重量含有量に対する植物性材料の粒子の重量含有量の比が、１以下、好ましくは０．９以下、より優先的には０．８以下である、
請求項１又は２に記載の組成物。
【請求項４】
ポリマーマトリックスが少なくとも一のブロックコポリマーを含み、エラストマー相が少なくとも部分的にブロックコポリマーの少なくとも一のブロックでできており、且つ、好ましくは、ブロックコポリマーはアクリルブロックコポリマーである、請求項１から３のいずれか一項に記載の組成物。
【請求項５】
−  ３０％から９９重量％、好ましくは４０％から９５重量％、特に好ましくは５０％から９０重量％のブロックコポリマー；
−  １％から７０重量％、好ましくは５％から６０重量％、特に好ましくは１０％から５０重量％の植物性材料の粒子
を含む、請求項４に記載の組成物。
【請求項６】
ブロックコポリマーのエラストマー相の重量含有量に対する植物性材料の粒子の重量含有量の比が、１以上３以下、好ましくは１．５以下である、請求項５に記載の組成物。
【請求項７】
ブロックコポリマーが、５０℃以上、好ましくは８０℃以上のガラス転移温度を有する少なくとも一のブロックＡと、少なくとも部分的にエラストマー相を構成する、２０℃以下のガラス転移温度を有する少なくとも一のブロックＢとを含む、請求項５又は６に記載の組成物。
【請求項８】
ブロックＢが、ブロックコポリマーの総重量の１０％から９０％、好ましくは２０％から８０％、より好ましくは３０％から７０％を占める、請求項７に記載の組成物。
【請求項９】
ブロックＡが、アクリル若しくはメタクリルホモポリマー又はコポリマーブロック、又はポリスチレンブロック、又はアクリル−スチレンコポリマーブロック若しくはメタクリル−スチレンブロック、好ましくはポリ（メチルメタクリレート）、ポリ（フェニルメタクリレート）、ポリ（ベンジルメタクリレート）又はポリ（イソボルニルメタクリレート）ブロック、より好ましくは、任意選択的にアクリル若しくはメタクリルコモノマーで修飾されているポリ（メチルメタクリレート）ブロックである、請求項７又は８に記載の組成物。
【請求項１０】
ブロックＢが、アクリル若しくはメタクリルホモポリマー又はコモポリマーブロック、好ましくはポリ（メチルアクリレート）、ポリ（エチルアクリレート）、ポリ（ブチルアクリレート）、ポリ（エチルヘキシルアクリレート）又はポリ（ブチルメタクリレート）ブロック、より好ましくはポリ（ブチルアクリレート）ブロックである、請求項７から９のいずれか一項に記載の組成物。
【請求項１１】
ブロックコポリマーが以下のトリブロックコポリマー：
−  ポリ（メチルメタクリレート）／ポリ（ブチルアクリレート）／ポリ（メチルメタクリレート）、
−  メチルメタクリレートとメタクリル酸のコポリマー／ポリ（ブチルアクリレート）／メチルメタクリレートとメタクリル酸のコポリマー、
−  ポリ（メチルメタクリレート）／ブチルアクリレートとスチレンのコポリマー／ポリ（メチルメタクリレート）、及び
−  メチルメタクリレートとメタクリル酸のコポリマー／ブチルアクリレートとスチレンのコポリマー／メチルメタクリレートとメタクリル酸のコポリマー
から選択されるか、又は
ブロックコポリマーが以下のジブロックコポリマー：
−  ポリ（メチルメタクリレート）／ポリ（ブチルアクリレート）、
−  メチルメタクリレートとメタクリル酸のコポリマー／ポリ（ブチルアクリレート、
−  メチルメタクリレートのポリマー／ブチルアクリレートとスチレンのコポリマー、及び
−  メチルメタクリレートとメタクリル酸のコポリマー／ブチルアクリレートとスチレンのコポリマー、
−  ポリスチレン／ポリ（ブチルアクリレート）／ポリスチレン
−  ポリ（スチレン−コ−メタクリル酸）／ポリ（ブチルアクリレート）／ポリ（スチレン−コ−メタクリル酸）
から選択される、
請求項５から１０のいずれか一項に記載の組成物。
【請求項１２】
熱可塑性ポリマーも含む、請求項１から１１のいずれか一項に記載の組成物。
【請求項１３】
前記熱可塑性ポリマーが、フルオロポリマー、好ましくはフッ化ポリビニリデンである、請求項１２に記載の組成物。
【請求項１４】
前記熱可塑性ポリマーが、バイオベースのポリマー、好ましくはＰＬＡである、請求項１２に記載の組成物。
【請求項１５】
ブロックＡがスチレンブロックであるとき、前記熱可塑性ポリマーが酸化ポリフェニレンである、請求項１４に記載の組成物。
【請求項１６】
化学膨張剤及び／又は膨張ガスによって膨張される、請求項１から１５のいずれか一項に記載の組成物。
【請求項１７】
請求項１から１６のいずれか一項に記載の組成物を調製するための方法であって、以下の工程： 
−  ポリマーマトリックス、植物性材料の粒子、及び任意選択的に一又は複数の添加剤を提供する工程；
−  押出機中で、軟化状態のポリマーマトリックスを植物性材料の粒子及び任意選択的に一又は複数の添加剤と加熱混合する工程であって、押出形成の開始時に供給装置へ導入されるポリマーマトリックスの導入後に、植物性粒子が横方向に導入される工程
を含む、方法。
【請求項１８】
好ましくは、シート、特に絶縁シート、フィルム、電話機用のプロファイルされた部品若しくはアウターケーシング、眼鏡、靴底、床若しくは絶縁シート用の絶縁層若しくはサブレイヤー、デッキング、プロファイルされたクラッド部品、自動車内装部品、家庭用電気製品部品若しくは電気部品若しくは家具部品、皮革製品物品、ブレスレット、時計製造物体の内部部品若しくはフレーム、又はその他スポーツ物品から選択される、請求項１から１６のいずれか一項に記載の組成物を含む物品。
【発明の詳細な説明】
【技術分野】
【０００１】
本発明は、ポリマーマトリックス及び分散した植物性材料を含む複合材料、並びにこの複合材料から製造することができる物品に関する。
【背景技術】
【０００２】
コルクのような植物性材料は、例えば、断熱、遮音、自然的な外観、明るさ及びの心地よい香りの観点から、多くの有利な特性を有する。
【０００３】
しかしながら、これらの材料、特にコルクは、しばしば、容易に砕けやすく、壊れやすいという欠点を有する。したがって、それらは、熱可塑性物質に一般的に使用される技術、例えば射出成形、押出成形、押出吹込成形、熱成形等では利用することができない。
【０００４】
純粋な植物性材料（例えばコルク）の使用に関連する欠点を克服するために、前記材料はポリマーと混合されうる。
【０００５】
したがって、ＣＮ１０４６０８２７０は、その要約で、コルク及びエチレン−酢酸ビニルの混合物を記載している。コルクは、事前に天然ゴムと組み合わされる。しかしながら、天然ゴムは非常に劣ったＵＶ照射耐性を有し、さらに、クリープを防ぐために、特に高温で架橋されなければならないことが知られている。
【０００６】
特許文献ＦＲ２４５１３５０は、接着剤によって床に接着されている、コルクとエチレン−酢酸ビニルの粒子の混合物に基づく層を記載している。
【０００７】
特許文献米国特許第２０１０／０３１９２８２号は、複数の層を含み、その層の一つがコルクと塩化ポリビニルの混合物からなる、フロアコーティングを記載している。
【０００８】
植物性材料の特性を損なうことなく、例えば２００℃未満の温度で処理することを含む、熱可塑性物質を処理するための従来の技術を使用して、コルクのような植物性材料に基づくさまざまな物品を製造する必要性がある。又は、コルクのような植物性材料に基づき、熱可塑性物質に使用される技術を使用して処理されるこれらの物品は、良好な衝撃強さを有し、ＵＶ線に対する優れた耐性を有することも必要である。
【発明の概要】
【０００９】
本発明は、第1に、
−  ２０℃以下のガラス転移温度を有するエラストマー相を含むポリマーマトリックス；
−  前記ポリマーマトリックス中に分散されている植物性材料の粒子
を含む組成物に関する。
【００１０】
一実施態様によれば、植物性材料の粒子は、５００ｋｇ／ｍ３以下、好ましくは２００ｋｇ／ｍ３以下、特に好ましくは１５０ｋｇ／ｍ３以下、又はさらに１００ｋｇ／ｍ３以下の密度を有する。
【００１１】
一実施態様によれば、植物性材料の粒子は、木材粒子、好ましくはコルク粒子である。
【００１２】
粒子は、顆粒又は粉末の形態でありうる。
【００１３】
第１の実施態様によれば、エラストマー相は、組成物の総重量に対して、少なくとも１重量％、好ましくは少なくとも５重量％、特に好ましくは少なくとも１０重量％、さらにより優先的には少なくとも１５重量％を占める。
【００１４】
この第１の実施態様によれば、エラストマー相の重量含有量に対する植物性材料の粒子の重量含有量の比は、１以下、好ましくは０．９以下、より優先的には０．８以下である。
【００１５】
第２の実施態様によれば、ポリマーマトリックスは少なくとも一のブロックコポリマーを含み、エラストマー相は少なくとも部分的にブロックコポリマーの少なくとも一のブロックでできており、且つ、好ましくは、ブロックコポリマーはアクリルブロックコポリマーである。
【００１６】
この第２の実施態様によれば、ブロックコポリマーのエラストマー相の重量含有量に対する植物性材料の粒子の重量含有量の比は、１以上３以下、好ましくは１．５以下である。
【００１７】
この第２の実施態様によれば、組成物は、
−  ３０％から９９重量％、好ましくは４０％から９５重量％、特に好ましくは５０％から９０重量％のブロックコポリマー；
−  １％から７０重量％、好ましくは５％から６０重量％、特に好ましくは１０％から５０重量％の植物性材料の粒子
を含む。
【００１８】
一実施態様によれば、ブロックコポリマーは、５０℃以上、好ましくは８０℃以上のガラス転移温度を有する少なくとも一のブロックＡと、少なくとも部分的にエラストマー相を構成する、２０℃以下のガラス転移温度を有する少なくとも一のブロックＢとを含む。
【００１９】
一実施態様によれば、ブロックＢは、ブロックコポリマーの総重量の１０％から９０％、好ましくは２０％から８０％、より好ましくは３０％から７０％を占める。
【００２０】
一実施態様によれば、ブロックＢは、１００００ｇ／モルから３０００００ｇ／モルの間、優先的には２００００ｇ／モルから１５００００ｇ／モルの間の重量平均モル質量を有する。
【００２１】
一実施態様によれば、ブロックＡは、アクリル若しくはメタクリルホモポリマー若しくはコポリマーブロック、又はポリスチレンブロック、又はアクリル−スチレンコポリマーブロック若しくはメタクリル−スチレンブロック、好ましくはポリ（メチルメタクリレート）、ポリ（フェニルメタクリレート）、ポリ（ベンジルメタクリレート）又はポリ（イソボルニルメタクリレート）ブロック、より好ましくは、任意選択的にアクリル又はメタクリルコモノマーで修飾されているポリ（メチルメタクリレート）ブロックである。
【００２２】
一実施態様によれば、ブロックＢは、スチレンを含有しうるアクリル若しくはメタクリルホモポリマー又はコポリマーブロック、好ましくはポリ（メチルアクリレート）、ポリ（エチルアクリレート）、ポリ（ブチルアクリレート）、ポリ（エチルヘキシルアクリレート）又はポリ（ブチルメタクリレート）ブロック、より好ましくはポリ（ブチルアクリレート）ブロックである。
【００２３】
一実施態様によれば、ブロックコポリマーは、以下のトリブロックコポリマーから選択される：
−  ポリ（メチルメタクリレート）／ポリ（ブチルアクリレート）／ポリ（メチルメタクリレート）、
−  メチルメタクリレートとメタクリル酸のコポリマー／ポリ（ブチルアクリレート）／メチルメタクリレートとメタクリル酸のコポリマー、
−  ポリ（メチルメタクリレート）／ブチルアクリレートとスチレンのコポリマー／ポリ（メチルメタクリレート）、及び
−  メチルメタクリレートとメタクリル酸のコポリマー／ブチルアクリレートとスチレンのコポリマー／メチルメタクリレートとメタクリル酸のコポリマー
−  ポリスチレン／ポリ（ブチルアクリレート）／ポリスチレン
−  ポリ（スチレン−コ−メタクリル酸）／ポリ（ブチルアクリレート）／ポリ（スチレン−コ−メタクリル酸）。
【００２４】
一実施態様によれば、ブロックコポリマーは、以下のジブロックコポリマーから選択される：
−  ポリ（メチルメタクリレート）／ポリ（ブチルアクリレート）、
−  メチルメタクリレートとメタクリル酸のコポリマー／ポリ（ブチルアクリレート、
−  メチルメタクリレートのポリマー／ブチルアクリレートとスチレンのコポリマー、及び
−  メチルメタクリレートとメタクリル酸のコポリマー／ブチルアクリレートとスチレンのコポリマー。
【００２５】
一実施態様によれば、組成物は、化学膨張剤及び／又は膨張ガスにより、膨張する。
【００２６】
一実施態様によれば、本発明の組成物はまた、熱可塑性ポリマー、好ましくはフルオロポリマー、特に好ましくはフッ化ポリビニリデンを含む。
【００２７】
本発明はまた、以下を含む、上記の組成物を調製するための方法にも関する：
−  ポリマーマトリックス及び植物性材料を提供する工程；
−  好ましくは押出機中で、軟化状態の、エラストマー相を含むポリマーマトリックスを植物性材料と加熱混合する工程であって、押出形成の開始時に供給装置へ導入されるポリマーマトリックスの導入後に、植物性粒子が横方向に導入される工程。
【００２８】
本発明はまた、好ましくはシート、特に、絶縁シート、フィルム、プロファイルされた部品、アウターケーシング、家庭用電気製品、眼鏡及び靴底から選択される、上記の組成物を含む物品にも関する。
【００２９】
本発明は、先行技術の欠点を克服することを可能にする。より好ましくは、本発明は、さまざまな物品を製造するために、熱可塑性物質の従来技術により形成されうる、コルクのような植物性材料を含有する組成物を提供する。
【００３０】
この形成は、迅速に、且つ比較的低温で行うことができ、それにより、植物性材料の特性を損なうことを避けることができる。
【００３１】
本発明はまた、複雑な形状及び／又は小さな厚さの物品、例えば大きな長さのフィルム、スラブ又はシートのスプールを押出成形により製造することを可能にする。
【００３２】
本発明はまた、ＵＶ照射に対して優れた耐性を有し、したがって屋外での用途に使用することができる物品を製造することを可能にする。
【００３３】
本発明の材料は、柔軟であり、耐衝撃性である。有利には、これは、植物性材料の存在により、自然的な外観及び心地よい香りを有する。
【００３４】
これらのさまざまな利点は、特に、低いガラス転移温度を有するエラストマー相を含むポリマーマトリックス中に植物性材料（特にコルク等）の粒子を含む組成物により得られ、優先的には、アクリルブロックコポリマーにより得られる。
【００３５】
植物性材料を欠いているエラストマー相を含む同じ材料と比較して（例えばそのようなアクリルブロックコポリマーと比較して）、本発明の複合材料は、有利には、改善された、帯電防止の、断熱及び遮音の特性を有し、植物性材料と非常に近い外観も有する。
【発明を実施するための形態】
【００３６】
ここから、本発明について詳細に且つ非限定的に記載する。
【００３７】
本発明の組成物は、少なくとも一のポリマーマトリックスと、ポリマーマトリックス中に分散している粒子とを含む複合材料である。
【００３８】
用語「ポリマーマトリックス」とは、ポリマー−植物性材料混合物中のポリマーの割合にかかわらず、非植物性の相を意味するものと意図される。
【００３９】
ポリマーマトリックスは、２０℃以下のガラス転移温度を有するエラストマー相を含む。
【００４０】
このエラストマー相は、高分子配列により形成され、これは、ポリマー又はポリマーの一部（例えばブロックコポリマーの一又は複数のブロック）、又はポリマー及び／又はポリマーの一部のブレンドであってもよい。
【００４１】
好ましくは、ポリマーマトリックスは少なくとも一のブロックコポリマーを含み、エラストマー相は、ブロックコポリマーの少なくとも一のブロックにより、少なくとも部分的に、好ましくは完全に形成される。
【００４２】
ブロックコポリマーは、ジブロック又はトリブロックコポリマーであり、四、五又は五より多くのブロックを含みうる。
【００４３】
ジブロック及びトリブロックコポリマーが好ましい。
【００４４】
好ましくは、ブロックコポリマーはアクリルブロックコポリマーであり、少なくとも一のブロックがアクリルモノマーにより少なくとも部分的に形成されているブロックコポリマーである。
【００４５】
好ましい一実施態様によれば、すべてのブロックは、アクリルモノマーにより少なくとも部分的に形成される。
【００４６】
好ましい一実施態様によれば、少なくとも一のブロックは、アクリルモノマーにより完全に形成される。
【００４７】
好ましい一実施態様によれば、すべてのブロックは、アクリルモノマーにより完全に形成される。
【００４８】
用語「アクリルモノマー」とは、置換又は非置換のビニル基、及び任意選択的に塩又はエステルの形態のカルボン酸基を含むモノマーを意味するものと意図される。
【００４９】
それらは、特に以下のモノマーを含む：アクリレート、メタクリレート、アクリル酸、メタクリル酸、メチルメタクリレート、フェニルメタクリレート、ベンジルメタクリレート、イソボルニルメタクリレート、メチルアクリレート、エチルアクリレート、ブチルアクリレート、エチルヘキシルアクリレート、ブチルメタクリレート。
【００５０】
特に好ましくは、ブロックコポリマーは非晶質コポリマーである。
【００５１】
特に好ましくは、ブロックコポリマーは、熱可塑性コポリマーである。
【００５２】
用語「熱可塑性」とは、本明細書では、十分な高温に加熱されたときに軟化し、したがって、熱及び圧力の適用によって再形成されうるポリマーを意味するものと意図される。
【００５３】
特に好ましい一実施態様によれば、ブロック（好ましくはアクリルブロック）コポリマーは少なくとも一のブロックＡ及び少なくとも一のブロックＢを含み、ブロックＡは５０℃以上のガラス転移温度を有し、ブロックＢは上記のエラストマー相を構成し、したがって、２０℃以下のガラス転移温度を有する。
【００５４】
特定の実施態様では、ブロックＡは、６０℃以上又は７０℃以上又は８０℃以上又は９０℃以上のガラス転移温度を有し、ブロックＢは、１５℃以下又は１０℃以下又は５℃以下又は０℃以下のガラス転移温度を有する。
【００５５】
ガラス転移温度は、ＡＳＴＭ  Ｅ１３５６基準に従って、示差走査熱量測定（ＤＳＣ）により決定することができる。
【００５６】
ブロックＡの機能は、特に、コポリマー、したがって複合材料に剛性及び硬度をもたらすことである。ブロックＢの機能は、特に、コポリマー、したがって複合材料に柔軟性及び衝撃強さをもたらすことである。ブロックＢはまた、コポリマーと植物性材料との間の混合及び最適な接触を保証することを可能にする。
【００５７】
ブロックコポリマー（特にアクリルブロックコポリマー）は、特に、構造ＡＢ又はＡＢＡ又はＡ３Ｂ又はＡ４Ｂ、より一般的には、ｎが１以上の整数であるＡｎＢのコポリマーである。ＡＢ及びＡＢＡ構造が特に好ましい。
【００５８】
いくつかのＡが存在するとき、それらは好ましくは同一である。代替的な一実施態様によれば、それらは異なってもよい。
【００５９】
ブロックＢは、好ましくは、ブロックコポリマーの総重量の１０％から９０％、優先的には２０％から８０％、より好ましくは３０％から７０％を占める。
【００６０】
ポリマー又はブロック中の特定のモノマーに由来する単位量は、及びブロックコポリマー中のブロックの量は、核磁気共鳴分析及び／又は赤外分光光度法により決定することができる。それらはまた、これらのモノマーのそれぞれの変換度を考慮して、重合化操作中に使用されるモノマーのそれぞれの量から推定することができる。
【００６１】
ブロックＢは、１００００ｇ／モルから３０００００ｇ／モルの間、優先的には２００００から１５００００ｇ／モルの間の重量平均モル質量を有する。このモル質量は、サイズ排除クロマトグラフィーにより測定することができる。
【００６２】
各ブロックはホモポリマー又はコポリマーでありうる。
【００６３】
例えば、ブロックＡはポリスチレンブロックでありうる。
【００６４】
しかしながら、ブロックＡは、一又は複数のアクリルモノマーから部分的に形成されることが好ましく、さらに、一又は複数のアクリルモノマーから完全に形成されることが好ましい。任意選択的に、アクリルモノマーは、酸、アミド、アミン、ヒドロキシル、エポキシ及びアルコキシ機能から選択される一又は複数の機能を含みうる。
【００６５】
よって、ブロックＡは、ポリ（メチルメタクリレート）（ＰＭＭＡ又はｐＭＭＡ）、ポリ（フェニルメタクリレート）、ポリ（ベンジルメタクリレート）及びリ（イソボルニルメタクリレート）から選択されるホモポリマーでありうる。また、それは、スチレンから及びアクリルモノマー、例えば、特にアクリレート又はメタクリレートから特に形成されるコポリマーでありうる。一実施態様では、ブロックＡは、メタクリル酸モノマーから部分的に形成され、それにより、ブロックＡに改善された耐熱性をもたらす。
【００６６】
好ましい一実施態様では、ブロックＡはＰＭＭＡである。別の好ましい実施態様では、ブロックＡは、メチルメタクリレートとべつのアクリルコモノマーのコポリマーである。特に、ブロックＡは、ｐ（ＭＭＡ−ｃｏ−ＡＭＡ）と表されるメチルメタクリレートとメタクリル酸のコポリマー、又はｐ（ＭＭＡ−ｃｏ−ＡＡ）と表されるメチルメタクリレートとアクリル酸のコポリマーでありうる。
【００６７】
別の形では、ブロックＡは、改善された熱安定性を得るために、アクリレートコモノマーに由来する低い割合の単位を含有するＰＭＭＡである。
【００６８】
ブロックＢは、有利には、一又は複数のアクリルモノマーから少なくとも部分的に形成される。好ましくは、ブロックＢはアクリルモノマーから完全に形成される。任意選択的に、アクリルモノマーは、酸、アミド、アミン、ヒドロキシル、エポキシ及びアルコキシ機能から選択される一又は複数の機能を含みうる。
【００６９】
ブロックＢとして好ましいアクリルモノマーは、メチルアクリレート、エチルアクリレート、ブチルアクリレート、エチルヘキシルアクリレート及びブチルメタクリレートである。ブチルアクリレートが特に好ましい。ブロックＢはホモポリマー又はコポリマーでありうる。好ましい一実施態様では、ブロックＢはポリ（ブチルアクリレート）（ｐＡＢｕ）である。別の好ましい実施態様では、ブロックＢは、ブチルアクリレートとスチレンのコポリマーである。
【００７０】
優先的には、ブロックコポリマーは、発明の概要に記載されるトリブロック及びジブロックコポリマーから選択される。
【００７１】
ブロックコポリマーは、制御ラジカル重合又はアニオン重合により得ることができる。
【００７２】
好ましくは、（Ａ）ｎＢ型のブロックを含む配列したコポリマーに関しては、特にニトロキシドの存在下での制御ラジカル重合が使用され、ＡＢＡ型の構造に関しては、アニオン又はニトロキシドベースのラジカル又はアニオン重合が使用される。
【００７３】
上記のいくつかのブロックコポリマーはブレンドとして使用することができることが理解されている。しかしながら、好ましくは、本発明の複合材料のポリマーマトリックス中には、上記の単一のブロックコポリマーが存在する。
【００７４】
一実施態様によれば、本発明の複合材料のポリマーマトリックスは、上記のブロックコポリマー（又はそのようなコポリマーのブレンド）から本質的になるか、又はそれからなる。
【００７５】
一実施態様によれば、複合材料は、ブロックコポリマーを含むブレンド中少なくとも一の他のポリマーを含みうる。この他のポリマーは、ポリマーマトリックスの一部として、あるいは、ポリマーマトリックス中に分散されている粒子の形態で、ブロックコポリマーを含む完全なブレンド中に存在しうる。
【００７６】
よって、複合材料、好ましくは複合材料のポリマーマトリックスは、別の熱可塑性ポリマーを含みうる。好ましくは、この他の熱可塑性ポリマーは、ＰＭＭＡ、ポリスチレン、任意選択的に可塑化ＰＶＣ、ＭＡＢＳ（メチルメタクリレートアクリロニトリルブタジエンスチレン）、ポリオレフィン及びそのコポリマー（ＰＥ、ＰＰホモ−又はコポリマー）、アクリロニトリル−ブタジエン−スチレン（ＡＢＳ）ターポリマー型のポリマー、熱可塑性エラストマー、例えば熱可塑性コポリアミド、熱可塑性ポリウレタン又はスチレン族のエラストマー、例えばポリスチレン−ｂ−ポリ（エチレ−ブチレン）−ｂ−ポリスチレン、バイオベースのポリマー、特にＰＬＡから選択されうる。耐火性を改善するためには、これは、有利には、フッ化ポリビニリデン又は任意の他のフルオロポリマーでありうる。この他の熱可塑性ポリマーは、アクリルコポリマーであってもよく、それは、重量で、２０％から８０％のメチルメタクリレート由来の単位、２０％から８０％のブチルメタクリレート由来の単位、及び０％から１５％のメタクリル酸又はアクリル酸由来の単位を含有する。より優先的には、アクリルコポリマーは、重量で、５０％から８０％のメチルメタクリレート由来の単位と２０％から５０％のブチルメタクリレート由来の単位とを含有する。このアクリルコポリマーは、有利には、４００００ｇ／モルから３０００００ｇ／モルの間、優先的には４００００から１０００００ｇ／モルの間の重量平均モル質量を有する。このアクリルコポリマーが組成物に添加されるとき、本発明の材料は、好ましくは、重量で、５％から４０％、優先的には５％から２０％のアクリルコポリマーを含有しうる。このアクリルコポリマーは、特に、スチレン基材、例えば結晶ポリスチレン（ＰＳ）（ＰＳホモポリマー）若しくは耐衝撃性ＰＳ又はこれら二つのタイプのＰＳのブレンドへの本発明の材料の接着を改善することを可能にする。用語「耐衝撃性ＰＳ」とは、ＰＳマトリックス中に小塊として分散されているゴム、例えばポリブタジエン又はＥＰＤＭ（エチレンプロピレンジエンモノマー）を添加することによって耐衝撃強化されているＰＳを意味するものと意図される。
【００７７】
ブロックＡがポリスチレン又はスチレンコポリマーであるとき、耐火性を増加させるために、酸化ポリフェニレン（ＰＰＯ）は本発明の組成物中、特にマトリックス中に導入することができる。
【００７８】
そのような熱可塑性ポリマーが存在するとき、それらは、一般的に、上記のブロックコポリマーに対して１％から２０％の重量含有量で存在するが、最大９０％の範囲の含有量はいくつかの熱可塑性物質、例えばポリオレフィンと共に使用することができる。
【００７９】
複合材料（及び好ましくは複合材料のポリマーマトリックス）は、高度に架橋されたアクリルポリマーを含みうる。そのようなポリマーは、使用後の材料上に、光沢のない表面仕上げ及び／又は異なる感触をもたらすことが可能である。そのようなポリマーが存在するとき、それらは、一般的に、上記のブロックコポリマーに対して５％から２０％の重量含有量で存在する。
【００８０】
高度に架橋されたアクリルポリマーは、メチルメタクリレートから単一のモノマー、又は主要なモノマーとして形成される。よって、ポリマーは、重量で、５０％超、有利には６５％超のメチルメタクリレート由来の単位を含む。したがって、高度に架橋されたアクリルポリマーは、ＰＭＭＡか又はメチルメタクリレートと共に、ラジカル重合を介して、重合可能な少なくとも一のコモノマーを用いて得られたコポリマーのいずれかである。
【００８１】
コモノマーは、ビニル芳香族コモノマー、例えばスチレン又はアルファ−メチルスチレン及び／又は（メタ）クリルコモノマーでありうる。コモノマーの量は、存在する場合、好ましくは、高度に架橋されたアクリルコポリマーの重量の５０％以下である。
【００８２】
架橋は、例えば、アリル（メタ）クリレート、ジビニルベンゼン、又はジ−若しくはトリメタクリレート、例えばポリエチレングリコールジメタクリレートでありうる少なくとも一の架橋剤を使用して得られる。
【００８３】
用語「高度に架橋された」とは、アクリルポリマーの粒子が、テトラヒドロフラン又は塩化メチレン等の極性溶媒中に溶けないことを意味する。
【００８４】
上記のようなアクリルブロックコポリマーのマトリックスが上記のような高度に架橋されたアクリルポリマーの粒子を含有することを詳述している国際公開第２０１２／１３６９４１号については本明細書で言及している。
【００８５】
好ましい一実施態様によれば、本発明の複合材料のポリマーマトリックスは架橋されていない。
【００８６】
好ましい一実施態様によれば、本発明の材料は、天然ゴムを欠いているか、又は本質的に欠いている。
【００８７】
好ましい一実施態様によれば、本発明の材料は、エチレン−酢酸ビニルを欠いているか、又は本質的に欠いている。
【００８８】
好ましい一実施態様によれば、本発明の材料は、塩化ポリビニルを欠いているか、又は本質的に欠いている。
【００８９】
好ましい一実施態様によれば、本発明の材料は、ポリオレフィン、たとえばポリエチレン（ＰＥ）若しくはポリプロピレン（ＰＰ）ホモポリマー、又はＰＥ若しくはＰＰを含有するコポリマーを欠いているか、又は本質的に欠いている。
【００９０】
好ましい一実施態様によれば、本発明の材料は、結晶性又は半結晶性の相を欠いているか、又は本質的に欠いている。
【００９１】
さまざまな添加剤が本発明による複合材料、特に、複合材料のポリマーマトリックスに添加されうる。
【００９２】
これらの添加剤は、特に、酸化防止剤、熱安定剤、光安定剤、可塑剤、ＵＶ吸収剤、帯電防止剤、難燃剤又は顔料でありうる。
【００９３】
化学膨張剤又はＣＯ２等の膨張ガスもまた、添加剤として使用することができる。本発明による材料の膨張は、その密度を減少させ、且つ／又はその断熱及び／若しくは遮音特性を増加させることを可能にする。
【００９４】
さらに、本発明による複合材料は、ポリマーマトリックス中に分散されている植物性材料の粒子を含む。有利には、これらの粒子は、植物又は植物の一部を破砕することにより生じる。問題の植物は好ましは木である。それらは、特に好ましくは樹皮の粒子、非常に優先的にはコルクの又はコルクガシの樹皮の粒子である。
【００９５】
使用される植物性材料の粒子は、特に材料に良好な明るさの特性をもたらすために、低い密度を有することが好ましい。
【００９６】
よって、植物性材料の密度は、好ましくは５００ｋｇ／ｍ３以下；又は４００ｋｇ／ｍ３以下；又は３００ｋｇ／ｍ３以下；又は２００ｋｇ／ｍ３以下；又は１５０ｋｇ／ｍ３以下；又は１００ｋｇ／ｍ３以下；又は８０ｋｇ／ｍ３以下；又は７０ｋｇ／ｍ３以下；又は６０ｋｇ／ｍ３以下である。
【００９７】
植物性材料の密度は、ＩＳＯ規格２０３１（２０１５）に従って祖肯定することができる。
【００９８】
植物性材料の粒子の粒子サイズ分布は、少なくとも８０重量％の粒子が２ｍｍ以下のサイズを有するようなものでありうる。
【００９９】
一変化形によれば、少なくとも８０重量％の粒子は１から２ｍｍの間のサイズを有する。
【０１００】
一変化形によれば、少なくとも８０重量％の粒子は０．５から１ｍｍの間のサイズを有する。
【０１０１】
一変化形によれば、少なくとも８０重量％の粒子は０．５ｍｍ以下のサイズを有する。
【０１０２】
粒子の粒子サイズ分布は、ＩＳＯ規格  ２０３０（１９９０）に従って、機械ふるいにより測定することができる。
【０１０３】
小さなサイズの粒子を使用することにより、特に、より滑らかで一様な外観を有する複合材料を得ることが可能になる。
【０１０４】
本発明による複合材料は、好ましくは、重量で、３０％から９９％、有利には４０％から９５％、好ましくは５０％から９０％のポリマーマトリックスと、１％から７０％、有利には５％から６０％、好ましくは１０％から５０％の植物性材料の粒子を含む。
【０１０５】
好ましくは、複合材料中の植物性材料の粒子の重量含有量は、複合材料中の上記のブロックコポリマーのブロックＢの重量含有量の少なくとも１０％未満、好ましくは少なくとも１５％未満、より好ましくは２０％未満である。
【０１０６】
有利には、本発明による複合材料は、半剛性の、あるいは柔軟な性質を有するが、同時に、非常に良好な衝撃強さとＵＶ照射に対する耐性を保持する。本発明の文脈において、柔軟な材料は、ＩＳＯ規格１７８（２００１）に従って測定されると１０から５００ＭＰａ未満の曲げ弾性率を有するのに対し、半剛性の材料は、５００から１８００ＭＰａ未満、好ましくは１５００ＭＰ未満の範囲の曲げ弾性率により特徴付ける。
【０１０７】
有利には、本発明による複合材料は、２３℃でＩＳＯ規格ＥＮ  １７９−１ｅＵ（１９９３）に従って測定されると、６ｋＪ／ｍ２超、好ましくは１０ｋＪ／ｍ２超のシャルピー衝撃強さを有する。
【０１０８】
有利には、本発明による複合材料は、ＡＳＴＭ規格  Ｄ２５７−９９（２００５）に従って測定されると、１０×１０１２Ω／ｓｑ（平方オーム）未満、好ましくは１０×１０１１Ω／ｓｑ未満の表面抵抗率を有する。
【０１０９】
有利には、本発明による複合材料は、１未満の密度を有する。
【０１１０】
本発明の複合材料は、植物性材料及び上記のものから選択される一又は複数の添加剤の任意の他の粒子を軟化状態でポリマーマトリックス中に分散すること（配合）により得ることができる。この工程は、熱可塑性化合物を製造する従来技術を使用して、例えば、内部ミキサーを使用して、１軸若しくは２軸押出成形を行うことによって、又はカレンダー加工を行うことによって、行うことができる。
【０１１１】
第１の実施態様では、本発明による複合材料は、初めに顆粒の形態で製造され、その後、さまざまな物体及び物品を製造するために軟化されて形成されうる。
【０１１２】
代替的な実施態様では、本発明による複合材料から作製された物体及び物品は、複合材料の構成要素を混合することにより、及び材料を形成することにより、直接製造される。
【０１１３】
一又はその他の実施態様では、本発明による複合材料から作製された物体及び物品は、特に、射出成型、押出成形、共押出成形又は押出吹込成形により製造されうる。
【０１１４】
これらのさまざまな技術は、特に、部品、プロファイルされた部品、シート又はフィルムを製造するのを可能にする。
【０１１５】
本発明の複合材料は、他の材料のコーティングとしても使用することができる。例えば、基材上のフィルムの共押出形成又は積層成形の技術が使用されうる。例えば光学的用途に使用されうるプロファイルされた部品も製造されうる。
【０１１６】
本発明の複合材料から成る第１の層と、熱可塑性ポリマー材料でできている少なくとも一の基材を含む第２の層とを含む多層構造を製造することも可能である。
【０１１７】
そして、本発明による複合材料は、好ましくは、長さの単位で表される総厚の１％から９９％を占め、１％から５０％、特に好ましくは２％から１５％を占める。
【０１１８】
本発明の複合材料が基材上に共押出成形又は積層成形されるとき、後者は、例えば、飽和ポリエステル、例えばポリエチレンテレフタレートＰＥＴ若しくはＰＥＴｇ、又はポリブチレンテレフタレート、ＡＢＳ、スチレン−アクリロニトリルコポリマー、アクリル−スチレン−アクリロニトリルコポリマー、結晶性若しくは耐衝撃性ＰＳ、熱可塑性ポリオレフィン（ＴＰＯ）、ポリプロピレン、ポリエチレン、ポリカーボネート（ＰＣ）、酸化ポリフェニレン（ＰＰＯ）、ポリスルホン、任意選択的に塩素化又は発泡された塩化ポリビニル、ポリウレタン、ＴＰＵ、ポリアセタール、非耐衝撃性ＰＭＭＡ又は耐衝撃性ＰＭＭＡでありうる。それは、上記のリストの二以上の熱可塑性ポリマーのブレンドであってもよい。例えば、ＰＰＯ／ＰＳ又はＰＣ／ＡＢＳブレンドであってもよい。基材が結晶性又は耐衝撃性ＰＳであるとき、本発明による複合材料は、有利には、２０％から８０％のメチルメタクリレート由来の単位、２０％から８０％のブチルメタクリレート由来の単位及び０％から１５％のアクリル酸又はメタクリル酸で構成される５％から４０％のアクリルコポリマーを添加剤として含有しうる。
【０１１９】
別のポリマーの層は、特に結晶性又は耐衝撃性ＰＳ、ＴＰＯ及びＰＯでできている基材の場合、接着を改善するために、本発明による基材と生成物との間に存在しうる。
【０１２０】
より一般的には、本発明の複合材料は、シート、フィルム、プロファイルされた部品若しくは物品、例えば電話機のアウターケーシング、眼鏡、靴底、床の絶縁層若しくはサブレイヤー又は絶縁シート、デッキング、プロファイルされたクラッド部品、自動車内装部品、家庭用電気製品部品若しくは電気部品若しくは家具部品、皮革製品物品、ブレスレット、時計製造物体の内部部品若しくはフレーム、又はその他スポーツ物品を製造するのに使用されうる。
【０１２１】
本発明による複合材料は、特に、その光沢及び／又は耐摩耗性を増加させるために、ワニスでコーティングされうる。
【実施例】
【０１２２】
以下の実施例は本発明を限定することなく説明する。
【０１２３】
本発明による複合材料の配合物を以下から製造する：
−  ５０重量％のｐＢＡを含有し、ｐＢＡブロックの重量平均モル質量が５００００ｇ／モルであるｐＭＭＡ−ｐＢＡ−ｐＭＭＡトリブロックコポリマー；及び
−  コルク顆粒の粉末。
【０１２４】
試験Ａでは、コルク顆粒は５０から６０ｋｇ／ｍ３の間の密度を有し、少なくとも８０重量％の顆粒は０．５から１ｍｍの間のサイズを有する。
【０１２５】
試験Ｂでは、コルク顆粒は５０から６０ｋｇ／ｍ３の間の密度を有し、少なくとも８０重量％の顆粒は１から２ｍｍの間のサイズを有する。
【０１２６】
二つの試験では、トリブロックコポリマー／コルク粒子重量比は８０／２０である。
【０１２７】
（比較）試験Ｃでは、コルク粒子を含まない純粋なコポリマーを使用する。
【０１２８】
本発明の複合材料を、アクリルブロックコポリマーとコルク粒子をＢｕｓｓ（登録商標）ＭＫＳ３０  コニーダー上で配合することにより製造する。
【０１２９】
コニーダーは、垂直に接続された二つの２軸押出機から成る。
【０１３０】
混練押出機と呼ばれる第１の押出機は、３０ｍｍの直径を有し、長さ／直径比が１７のスクリューから成る。回転運動及び並進運動の両方によりスクリューを動かす。混練棒と呼ばれるスパイクを、バレルに取りつける。従来の１軸押出機とは異なり、コニーダーに使用されるスクリュー要素は、これらの混練棒の存在下でスクリューの回転を可能にするため、不連続のピッチを有する。分散混合と分配混合とを組み合わせるフライトと据え付けの混練棒との間の相互作用は、分散に関して、コニーダーの良好なパフォーマンスを可能にする。付帯供給装置及び脱ガスドームもこの押出機に取り付ける。
【０１３１】
第１の１軸押出機に垂直に接続された第２の１軸押出機は、吐出押出機と呼ばれる。これは、第１の１軸押出機の並進運動により生じる圧力の変化を減少させるために使用する。ダイス（これを介して材料は押し出される。）は、吐出押出機の出口にある。
【０１３２】
構成要素は、コニーダーの上に位置する重量計量装置により導入される。これらの計量装置は、コニーダーに材料を非常に正確に供給することを可能にする。
【０１３３】
ブロックコポリマーはコニーダーの主要供給装置に導入されるが、コルクは付帯供給装置に導入される。得られた混合物のロッドは、吐出押出機のスクリューの端部に位置するダイスを通って押し出される。その後、このロッドを造粒機を使用して顆粒化する前に、水槽中で冷却する。
【０１３４】
使用する温度プロファイルは以下の通りである：
−  主要供給装置のレベルで、混練押出機中１００℃；
−  主要供給装置と付帯供給装置間で混練押出機中１６０℃；
−  付帯供給装置後、混練押出機中１９０℃；
−  吐出押出機中１９０℃。
【０１３５】
二つの試験Ａ及びＢにおいて、混練押出機のスクリューの回転速度は３２０ｒｐｍ、吐出押出機の回転速度は４０ｒｐｍ、材料の総流量は８ｋｇ．ｈ−１である。試験Ａではダイスの平均圧力は１３バールであり、試験Ｂでは１４バールである。
【０１３６】
調査した二つの生成物を５０℃で８時間乾燥させた。その後、３２ｍｍの直径を有するスクリュー及び９０Ｔの閉鎖力を有する鋳型を備えるＢｉｌｌｏｎ型Ｈ２６０プレスを使用して、水冷却しながら、それら生成物を注入する。
【０１３７】
注入スクリューの温度プロファイルは、第１のゾーンでは１４０℃、その後、次の５つのゾーンでは１５０℃である。軟化した生成物の温度は１５０℃である。注入速度は２０ｍ／ｓである。鋳型の温度は６０℃である。生成物の評価付けを行うため、引張ダンベル及び衝撃バーを注入する。
【０１３８】
製造物の評価付けを表Ｉに示す。
2018535300.tif 000002
【０１３９】
以下のパラメータを使用して、ＩＳＯ規格１１３３（１９９７年１月）に従って、メルトフローインデックス（ＭＦＩ）を測定する：２３０℃及び３．８ｋｇ。メルトフローインデックスはｇ／１０ｍｍで表される。
【０１４０】
曲げ弾性率を、２３℃で、ＩＳＯ規格１７８（２００１）に従って測定する。曲げ弾性率はＭＰａで表される。
【０１４１】
ノッチシャルピー衝撃強度及びノッチなしシャルピー衝撃強度を、２３℃で、ＩＳＯ規格１７９−１ｅＵ（１９９３）に従って測定する。それらはｋＪ／ｍ２で表される。
【０１４２】
ビカット軟化温度を、１０Ｎの力を使用して、ＩＳＯ規格３０６（２００４）に従って測定する。それは℃で表される。
【０１４３】
熱変形温度を、１．８０ＭＰａの圧力を使用して、ＩＳＯ規格７５−２（１９９３）に従って測定する。それらは℃で表される。
【０１４４】
引張破壊伸び率を、２３℃で、ＩＳＯ規格５２７−２（１９９６）に従って測定する。それらは％で表される。
【０１４５】
密度を、ＩＳＯ規格１１８３−３（１９９９）に従って、ヘリウム比重瓶を使用して測定する。
【０１４６】
表面抵抗率を、Ｅｌｅｃｔｒｏ−ｔｅｃｈ  ｓｙｓｔｅｍｓ社のモデル８０３Ｂセルを備えたＫｅｉｔｈｌｅｙ  ６５１４電位計を使用して測定する。表面抵抗率はΩ／ｓｑ単位で表される。
【０１４７】
表Ｉに示される結果は、試験Ａ及びＢ中に得られる本発明による複合生成物が、比較試験Ｃの生成物の特性と非常に近い柔軟性、衝撃強さ及び温度耐性を有し、コルクの外観とより低い表面抵抗率を有することを示す。さらに、それらの流動性は十分に高いままであり、それによって、コルクを保護するために、それらを低温（１５０℃）で注入することが可能になった。
【国際調査報告】
2018535300.tif 000003
2018535300.tif 000004
2018535300.tif 000005
2018535300.tif 000006
2018535300.tif 000007
2018535300.tif 000008